FR 3082765 A1 20191227 FR 1855682 A 20180625 La présente invention concerne un procédé de fabrication d'une couche abradable et d'un substrat revêtu par cette couche abradable. Arrière-plan de l'invention Les couches abradables sont actuellement utilisées dans les turbines à gaz pour minimiser le jeu fonctionnel, et donc les fuites, entre les parties en rotation et les parties statiques. Pour l'application turbine haute pression, les joints abradables sont déposés sur des secteurs d'anneaux rapportés sur le carter. Lors d'un contact des aubes de turbines avec le matériau abradable, ce dernier devrait s'user en priorité ce qui permettrait de maintenir les performances aérodynamiques du moteur. Cependant, il est aussi nécessaire de protéger le substrat des fortes températures, qui peuvent atteindre 1600°C, et de l'érosion par le flux de gaz débouchant à fortes température et pression. Dans cette optique, un revêtement céramique ou à base de métaux réfractaires est habituellement formé par projection thermique sur les parties statiques que sont les secteurs d'anneaux, pour former un revêtement de protection de type barrière thermique. Toutefois, les revêtements ainsi obtenus peuvent ne pas présenter une très forte abradabilité, ce qui peut conduire à des usures des sommets d'aubes en fonctionnement, entrainant des réparations complexes et couteuses. Afin d'augmenter le caractère abradable des barrières thermiques, diverses solutions ont été envisagées dans l'état de l'art. A ce titre, on peut citer l'incorporation d'agents porogènes en vue d'augmenter le taux de porosité de la barrière. Ces solutions peuvent toutefois ne pas donner entière satisfaction car elles peuvent conduire à dégrader significativement la tenue en érosion du revêtement et donc la durée de vie de la barrière et du substrat sous-jacent. Il existe donc un besoin pour fournir un procédé de fabrication d'une couche abradable ayant à la fois une bonne abradabilité et une bonne résistance à l'érosion. 2 Objet et résumé de lInvention L'invention vise un procédé de fabrication d'une couche abradable, comprenant les étapes suivantes : - compression d'une composition pulvérulente comprenant au 5 moins des particules céramiques micrométriques ayant un facteur de forme moyen en nombre supérieur ou égal à 3, la teneur massique desdites particules céramiques micrométriques dans la composition pulvérulente étant supérieure ou égale à 85%, et - frittage de la composition pulvérulente ainsi comprimée pour 10 obtenir la couche abradable. Sauf mention contraire, le facteur de forme moyen en nombre correspond à la valeur moyenne en nombre du rapport R suivant calculé pour chaque particule d'un ensemble donné de particules, avec R désignant le rapport [plus grande dimension de la particule] / [plus grande 15 dimension transversale de la particule]. L'emploi de la composition pulvérulente définie ci-dessus et d'une technique de frittage sous pression permet avantageusement d'obtenir une couche ayant à la fois une bonne abradabilité et une bonne résistance à l'érosion. En outre, les inventeurs ont constaté que les 20 couches abradables formées par frittage sous pression ont une meilleure résistance à l'érosion par rapport aux couches formées par projection plasma à taux de porosité égal ou, même dans certains cas, si le taux de porosité est supérieur. Dans un exemple de réalisation, la composition pulvérulente 25 comprend en outre des particules céramiques nanométriques ayant un facteur de forme moyen en nombre compris entre 0,7 et 1,3, la teneur massique desdites particules céramiques nanométriques dans la composition pulvérulente étant inférieure ou égale à 15%. La présence des particules céramiques nanométriques dans les 30 teneurs indiquées permet avantageusement d'améliorer davantage encore la résistance à l'érosion de la couche abradable obtenue sans affecter l'abradabilité. En particulier, la teneur massique desdites particules céramiques nanométriques dans la composition pulvérulente peut être 35 comprise entre 1% et 10%. 3 La présence de particules céramiques nanométriques n'est toutefois pas obligatoire dans la mesure où, selon une variante, la composition pulvérulente est constituée essentiellement par lesdites particules céramiques micrométriques. 5 Dans un exemple de réalisation, la teneur massique desdites particules céramiques micrométriques dans la composition pulvérulente est supérieure ou égale à 90%. Dans un exemple de réalisation, lesdites particules céramiques micrométriques comprennent au moins des particules aciculaires ayant un 10 facteur de forme moyen en nombre compris entre 3 et 5. En variante ou en combinaison, lesdites particules céramiques micrométriques comprennent au moins des particules fibreuses ayant un facteur de forme moyen en nombre strictement supérieur à 5. Dans un exemple de réalisation, le taux de porosité volumique 15 de la couche abradable est supérieur ou égal à 20%. On entend par « taux de porosité volumique » le rapport entre le volume des espaces interstitiels séparant les grains du matériau considéré et le volume global dudit matériau. Un tel taux de porosité est avantageux afin d'améliorer 20 davantage encore l'abradabilité de la couche formée. Dans un exemple de réalisation, une pression de compression comprise entre 12,5 MPa et 100 MPa est appliquée sur la composition pulvérulente durant le frittage. De telles valeurs pour la pression de compression participent à 25 optimiser le taux de porosité de la couche abradable, et à optimiser le compromis abradabilité / résistance à l'érosion. Dans un exemple de réalisation, la durée du frittage est comprise entre 1 minute et 10 minutes. De telles valeurs pour la durée du frittage participent à 30 optimiser le taux de porosité de la couche abradable, et à optimiser le compromis abradabilité / résistance à l'érosion. Dans un exemple de réalisation, la température imposée durant le frittage est comprise entre 900°C et 1150°C. De telles valeurs pour la température imposée lors du frittage 35 participent à optimiser le taux de porosité de la couche abradable, et à optimiser le compromis abradabilité / résistance à l'érosion. 4 Dans un exemple de réalisation, la composition pulvérulente est frittée par technique de frittage flash (« Spark Plasma Sintering » ; « SPS »). L'invention vise également un procédé de fabrication d'un 5 substrat revêtu par une couche abradable, le substrat étant une pièce de turbomachine et le procédé comprenant : - le dépôt de la composition pulvérulente sur une surface du substrat, et - la formation de la couche abradable sur le substrat à partir de la 10 composition pulvérulente ainsi déposée par mise en oeuvre d'un procédé tel que décrit plus haut. Cette variante concerne le cas où l'on dépose d'abord la composition pulvérulente sur le substrat, puis où l'on forme la couche abradable directement sur le substrat par frittage sous pression de la 15 composition pulvérulente déposée. En variante, l'invention vise également un procédé de fabrication d'un substrat revêtu par une couche abradable, le substrat étant une pièce de turbomachine et le procédé comprenant : - la formation de la couche abradable par mise en oeuvre d'un 20 procédé tel que décrit plus haut, - le dépôt de la couche abradable ainsi formée sur une surface du substrat, et - la solidarisation de la couche abradable ainsi déposée à la surface du substrat. 25 Cette variante concerne le cas où l'on forme d'abord la couche abradable, puis cette couche abradable est déposée sur le substrat et ensuite solidarisée à ce dernier. Dans un exemple de réalisation, l'une des deux conditions suivantes est vérifiée : 30 - le substrat est métallique, et lesdites particules céramiques micrométriques, ainsi que lesdites particules céramiques nanométriques éventuellement présentes, comprennent au moins de la zircone, par exemple de la zircone yttriée (« Yttria Stabilized Zirconia » ; « YSZ ») ou de la zircone partiellement stabilisée à l'yttrium (« Yttria-Partially Stabilized 35 Zirconia » ; « YSPZ ») ou encore un mélange de zircone et d'alumine, ou 5 - le substrat est en matériau composite à matrice céramique (« Ceramic Matrix Composite » ; « CMC »), et lesdites particules céramiques micrométriques, ainsi que lesdites particules céramiques nanométriques éventuellement présentes, sont en silicate de terre rare. 5 De telles combinaisons de matériaux de substrat et de couche abradable sont avantageuses car elles permettent de minimiser les dilatations différentielles en fonctionnement. Dans un exemple de réalisation, le substrat est un secteur d'anneau de turbine ou de compresseur. 10 Brève description des dessins D'autres caractéristiques et avantages de l'invention ressortiront de la description suivante, donnée à titre non limitatif, en référence aux dessins annexés, sur lesquels : 15 la figure 1 est un plan en coupe d'une turbomachine, la figure 2 est une vue partielle en perspective et schématique d'un exemple de substrat revêtu par le procédé selon l'invention, les figures 3A et 3B illustrent, de manière schématique, 20 plusieurs étapes successives d'un exemple de procédé selon l'invention, les figures 4A à 4C sont des photographies au microscope électronique à balayage de particules pouvant être mises en oeuvre dans la composition pulvérulente dans le cadre de 25 l'invention, les figures 5A et 5B illustrent un exemple d'évolution de la température et de la pression de compression pouvant être mis en oeuvre dans le cadre d'un procédé selon l'invention, la figure 6 est une photographie illustrant le résultat obtenu 30 dans le cadre d'un essai d'abradabilité pour une couche formée dans le cadre de l'invention, la figure 7 est une photographie illustrant l'état des sommets d'aubes obtenu suite à l'essai d'abradabilité de la figure 6, 6 la figure 8 est une photographie illustrant le résultat obtenu dans le cadre d'un essai d'abradabilité pour une couche formée dans le cadre d'un procédé hors invention, et la figure 9 est une photographie illustrant l'état des 5 sommets d'aubes obtenu suite à l'essai d'abradabilité de la figure 8. Description détaillée de modes de réalisation La figure 1 représente, en coupe selon un plan vertical passant 10 par son axe principal A, un turboréacteur à double flux 1. Il comporte, d'amont en aval selon la circulation du flux d'air, une soufflante 2, un compresseur basse pression 3, un compresseur haute pression 4, une chambre de combustion 5, une turbine haute pression 6, et une turbine basse pression 7. 15 La turbine haute pression 6 comprend une pluralité d'aubes 6a tournant avec le rotor et de redresseurs 6b montés sur le stator. Le stator de la turbine 6 comprend une pluralité d'anneaux de stator disposés en vis-à-vis des aubes mobiles 6a de la turbine 6. La figure 2 illustre un anneau de stator, lequel est divisé en plusieurs secteurs comprenant 20 chacun un substrat 10 revêtu d'une couche abradable 12. Les aubes mobiles 6a du rotor viennent frotter sur la couche abradable 12 en cas d'incursion radiale du rotor. Un exemple de réalisation de la couche abradable 12 va être décrit en lien avec les figures 3A et 3B. Ces figures 3A et 3B illustrent de 25 manière schématique la réalisation d'un exemple de procédé selon l'invention. Le substrat 10 à revêtir est disposé dans la cavité d'un moule 20. La composition pulvérulente 30 est alors déposée sur une surface S du substrat 10. Comme cela est représenté à la figure 3B, le moule 20 est 30 ensuite refermé. Une face d'appui de son couvercle 25 s'applique contre la couche de composition pulvérulente 30 de sorte à comprimer celle-ci sur le substrat 10. La pression de compression appliquée sur la composition pulvérulente 30 peut être une pression uniaxiale. L'épaisseur de la couche de composition pulvérulente 30 est ainsi réduite du fait de la compression 35 entre le substrat 10 et le couvercle 25. La composition pulvérulente 30 subissant la pression de compression est ensuite frittée. La couche 7 abradable 12 est obtenue à l'issue de cette étape de frittage. Les particules formant la composition pulvérulente 30 peuvent être en un matériau de barrière thermique, comme la zircone yttriée, la zircone partiellement stabilisée à l'yttrium, en un mélange comprenant de la 5 zircone et de l'alumine ou en un silicate de terre rare, par exemple un mono-silicate ou un disilicate de terre rare. On peut mettre en oeuvre une technique de frittage flash (« SPS ») pour réaliser la couche abradable 12. Dans l'exemple illustré, la couche abradable 12 obtenue a une densité sensiblement uniforme. On pourrait en variante former des 10 couches abradables à densité variable tels que décrits dans WO 2017/103420. On décrit en lien avec les figures un exemple dans lequel la couche abradable 12 est directement formée sur le substrat 10 à partir de la composition pulvérulente 30 déposée au préalable sur le substrat 10. 15 Dans une variante non illustrée, on peut d'abord former la couche abradable 12 sur un support distinct du substrat par mise en oeuvre du procédé de frittage sous pression qui a été décrit plus haut. Selon cette variante, la couche abradable 12 ainsi formée est ensuite séparée du support pour être positionnée sur la surface S du substrat 10. 20 Cette couche abradable 12 ainsi positionnée est ensuite solidarisée à la surface S du substrat 10 afin d'obtenir le substrat revêtu. Cette solidarisation peut être effectuée par brasage, frittage ou à l'aide d'éléments rapportés (boulonnage par exemple). La couche abradable 12 formée est tout particulièrement 25 adaptée pour équiper les anneaux de turbine haute ou basse pression ou les anneaux de compresseur, par exemple dans le domaine aéronautique, et tout particulièrement dans les turboréacteurs d'avion. Différents détails relatifs au substrat 10, à la composition 30 pulvérulente 30 et aux paramètres opératoires pouvant être imposés durant le procédé vont à présent être décrits. Le substrat 10 peut être une pièce pour une turbomachine. Le substrat 10 peut être en matériau métallique, par exemple en 35 superalliage. Lorsque le substrat 10 est en matériau métallique, ce dernier 8 peut par exemple être formé par l'un des matériaux suivants : alliage AM1, alliage C263 ou alliage M509. En variante, le substrat 10 peut être en matériau CMC. Dans ce cas, le substrat 10 peut comporter un renfort fibreux tissé, formé de fibres 5 de carbone ou de carbure de silicium, densifié par une matrice céramique, comprenant par exemple du carbure de silicium. Un exemple détaillé de fabrication de secteurs d'anneau en CMC est notamment décrit dans le document US 2012/0027572. Le substrat 10 peut être revêtu d'une couche d'accrochage (non 10 représentée) que la couche abradable 12 est destinée à revêtir. Dans le cas d'un substrat 10 métallique, on peut par exemple utiliser une couche d'accrochage MCrAIY, par exemple une couche d'accrochage CoNiCrAIY. Dans le cas d'un substrat en CMC, on peut utiliser une couche d'accrochage de mullite, par exemple. 15 Concernant la composition pulvérulente 30, il a été indiqué plus haut que la teneur massique des particules céramiques micrométriques ayant un facteur de forme moyen en nombre supérieur ou égal à 3 dans cette composition est supérieure ou égale à 8501o. Cette teneur massique 20 peut être supérieure ou égale à 90%, de préférence supérieure ou égale à 95%. Comme indiqué plus haut, les particules céramiques micrométriques peuvent comporter des particules aciculaires ayant un facteur de forme moyen en nombre compris entre 3 et 5, des particules 25 fibreuses ayant un facteur de forme moyen en nombre supérieur à 5 ou un mélange de telles particules. Le facteur de forme moyen en nombre des particules fibreuses peut, en particulier, être compris entre 15 et 25. Selon une variante particulière, l'intégralité des particules céramiques micrométriques peut être constituée par les particules 30 fibreuses. Selon une autre variante particulière, l'intégralité des particules céramiques micrométriques peut être constituée par les particules aciculaires. Selon encore une autre variante particulière, l'intégralité des particules céramiques micrométriques peut être constituée par un mélange des particules aciculaires et des particules fibreuses. 35 Les particules aciculaires peuvent avoir un diamètre moyen à l'état non aggloméré (ou largeur moyenne) supérieur ou égal à 15 prn, par 9 exemple compris entre 15 pm et 35 pm. Les particules aciculaires peuvent avoir une longueur moyenne supérieure ou égale à 55 pm, par exemple comprise entre 55 pm et 75 pm. Le diamètre moyen et la longueur moyenne peuvent être 5 mesurés à l'aide d'un microscope électronique à balayage à effet de champ (« MEB-FEG »). Le diamètre moyen et la longueur moyenne correspondent à des moyennes en nombre. Les particules aciculaires utilisables dans le cadre de l'invention peuvent être obtenues par voie sol-gel dans les conditions décrites dans 10 l'article suivant : C. Viazzi 8t al., 2006, Solid State Sciences 8 1023-1028, « Synthesis of Yttria Stabilized Zirconia by sol-gel route: Influence of experimental parameters and large scale production». A titre d'exemple, une succession d'étapes possibles pour synthétiser des particules aciculaires de zircone yttriée utilisables dans le 15 cadre de l'invention est fournie ci-dessous : - mélange d'acétyl-acétone dans du 1-propanol et de propoxyde de zirconium (Zr(0C3H7)4), puis mélange sous agitation dans du 1-propanol, - mélange de la composition ainsi obtenue avec une solution 20 de nitrate d'yttrium à 0,5 mol/L dans du 1-propanol, puis mélange sous agitation dans du 1-propanol, - mélange de la composition ainsi obtenue avec de l'eau à 10 mol/L dans du 1-propanol pendant 15 minutes à 20°C afin d'obtenir dans un premier temps un sol puis un gel, 25 - séchage conventionnel du gel à 70°C pendant 24 heures afin d'obtenir un xérogel, - traitement thermique du xérogel obtenu à 1000°C pendant 2 heures afin d'obtenir les particules aciculaires de zircone yttriée. Les particules fibreuses peuvent avoir un diamètre moyen à 30 l'état non aggloméré (ou largeur moyenne) supérieur ou égal à 6 pm, par exemple compris entre 6 pm et 8 pm. Les particules fibreuses peuvent avoir une longueur moyenne supérieure ou égale à 125 pm, par exemple comprise entre 125 pm et 215 pm. A titre d'exemple de particules fibreuses utilisables dans le 35 cadre de l'invention, on peut citer les particules commercialisées sous la référence ZYBF-5 (CF010) par la société Zircar. 10 Comme indiqué plus haut, la composition pulvérulente peut comporter des particules céramiques nanométriques ayant un facteur de forme moyen en nombre compris entre 0,7 et 1,3 et présentes en une 5 quantité limitée, afin de ne pas dégrader l'abradabilité de la couche obtenue. La teneur massique des particules céramiques nanométriques dans la composition pulvérulente est, de préférence, inférieure ou égale à 10%, de préférence inférieure ou égale à 5%. 10 La teneur massique des particules céramiques nanométriques dans la composition pulvérulente peut, par exemple, être comprise entre 1% et 15%, par exemple entre 5% et 15%, par exemple entre 5% et 10% ou entre 10% et 15%. La teneur massique des particules céramiques nanométriques dans la composition pulvérulente peut, par exemple, être 15 comprise entre 1% et 10%, par exemple entre 1% et 5%. Les particules céramiques nanométriques peuvent avoir un diamètre moyen à l'état non aggloméré inférieur ou égal à 70 nm, par exemple compris entre 30 nm et 70 nm. Les particules céramiques nanométriques peuvent avoir un 20 facteur de forme moyen en nombre compris entre 0,9 et 1,1, par exemple sensiblement égal à 1. Les particules céramiques nanométriques peuvent ainsi avoir une forme sensiblement sphérique. A titre d'exemple de particules céramiques nanométriques utilisables, on peut citer les particules commercialisées sous la référence 25 Zirconia TZ 6Y par la société Tosoh. La composition pulvérulente 30 peut être constituée essentiellement par les particules céramiques micrométriques, et les particules céramiques nanométriques éventuellement présentes. A titre d'illustration, des photographies de particules utilisables 30 dans le cadre de l'invention sont fournies aux figures 4A à 4C. La figure 4A est une photographie de particules céramiques nanométriques ayant une forme sensiblement sphérique et un facteur de forme sensiblement égal à 1. La figure 4B est une photographie de particules céramiques micrométriques aciculaires ayant un facteur de forme moyen en nombre 35 compris entre 3 et 5. La figure 4C est une photographie de particules 11 céramiques micrométriques fibreuses ayant un facteur de forme moyen en nombre strictement supérieur à 5. Différents détails relatifs au substrat 10 et à la composition 5 pulvérulente 30 viennent d'être décrits. On va maintenant décrire des détails relatifs à la couche abradable 12 pouvant être obtenue ainsi qu'aux conditions opératoires pouvant être mises en oeuvre. Le taux de porosité volumique de la couche abradable peut être supérieur ou égal à 20%, par exemple à 30%, par exemple supérieur ou 10 égal à 35%. Ce taux de porosité volumique peut être compris entre 20% et 50°/o, par exemple entre 30% et 50%, par exemple entre 35% et 50%. La modification de la température imposée durant le frittage, de la durée du frittage et/ou de la pression de compression appliquée permet de faire varier le taux de porosité volumique de la couche abradable 12 15 obtenue. L'augmentation de la température, de la durée du frittage et/ou de la pression de compression permet ainsi de diminuer le taux de porosité volumique de la couche abradable 12. On a représenté aux figures 5A et 5B un exemple possible d'évolution de la pression de compression et de la température durant la 20 fabrication de la couche abradable 12. L'ensemble du substrat 10 et de la composition pulvérulente 30 est initialement porté à une première température T1, par exemple supérieure ou égale à 600°C. Pendant que l'ensemble est porté à cette première température T1, la pression de compression augmente jusqu'à 25 atteindre, à un premier instant th un palier à une valeur Pc qui correspond à la pression de compression qui sera appliquée durant le frittage de la composition pulvérulente 30. La pression de compression Pc imposée sur la composition pulvérulente 30 durant le frittage peut être inférieure ou égale à 100 MPa, 30 par exemple inférieure ou égale à 50 MPa. Cette pression de compression Pc peut être comprise entre 12,5 MPa et 100 MPa, par exemple entre 25 MPa et 100 MPa, par exemple entre 25 MPa et 50 MPa ou entre 50 MPa et 100 MPa. La pression de compression Pc est maintenue pendant toute la durée du frittage de la composition pulvérulente 30. 35 A partir du premier instant t1, la température imposée au substrat 10 et à la composition pulvérulente 30 est augmentée jusqu'à la 12 température de frittage Tf. La température atteint la température de frittage Tf à un deuxième instant t2 et est ensuite maintenue à cette valeur. La température de frittage Tf dépend de la nature de la composition pulvérulente 30 utilisée. Cette température de frittage -fr. peut 5 être comprise entre 900°C et 1150°C, par exemple entre 1050°C et 1150°C. La température de frittage Tf et la pression de compression Pc sont maintenues jusqu'au troisième instant t3. La durée du frittage (t342) peut être supérieure ou égale à 1 minute, par exemple comprise entre 1 10 minute et 10 minutes, par exemple entre 1 minute et 6 minutes. Une fois le frittage terminé, la pression de compression et la température sont progressivement diminuées et le substrat 10 revêtu de la couche abradable 12 est ensuite récupéré. Dans l'exemple illustré, on impose une première vitesse de 15 montée en température entre la première température T1 et une deuxième température T2 supérieure atteinte à l'instant intermédiaire t,, puis une deuxième vitesse de montée en température, inférieure à la première vitesse de montée en température, entre la deuxième température T2 et la température de frittage Tf. A titre illustratif, la 20 première vitesse de montée en température peut être supérieure ou égale à 100°C/minute et la deuxième vitesse de montée en température peut être inférieure ou égale à 50°C/minute. Toujours à titre illustratif, la deuxième température T2 peut être supérieure ou égale à 1000°C. On ne sort toutefois pas du cadre de l'invention lorsque la vitesse de montée en 25 température est constante entre la première température T1 et la température de frittage Tf. Exemples Exemple 1 (invention) 30 Une composition pulvérulente formée à 100% en masse de fibres micrométriques de zircone yttriée commercialisées sous la référence ZYBF-5 (CF010) par la société Zircar a été mise en forme par frittage flash en imposant les conditions suivantes : - température de frittage : 1100°C, 35 - temps de palier à la température de frittage : 6 minutes, 13 - pression de compression appliquée durant le frittage : 50 MPa. La couche obtenue possédait un taux de porosité volumique d'environ 50%. 5 Des essais d'abradabilité ont été effectués dans les conditions expérimentales suivantes : 3 aubes sont fixées sur le disque d'essai, vitesse de rotation des aubes : 210 m/s, vitesse d'incursion dans la couche abradable : 50 pm/s, 10 distance de pénétration : 500 pm. La trace obtenue dans la couche et l'état des sommets d'aubes sont visibles respectivement sur les figures 6 et 7. La zone où a eu lieu le contact présente de très faibles transferts métalliques et donc un comportement abradable très 15 satisfaisant du fait que les sommets d'aube sont peu usés. Des mesures avant et après essais de l'épaisseur (mesure au centre de l'aube) et de la masse des pales ont permis de rendre compte de l'usure de celle-ci. L'apparition de stries a été observée au sommet des aubes, ce qui indique une usure faible. Cela a été confirmé par les résultats de mesure de 20 variation d'épaisseur et de masse qui sont reportés dans le tableau ci- dessous. Aube 1 Aube 2 Aube 3 %A épaisseur %A masse %A épaisseur %A masse %A épaisseur %A masse 0,1 0,0 0,2 0,1 0,6 0,2 Exemple 2 (hors invention) 25 A titre comparatif, une composition pulvérulente comprenant le mélange suivant a été frittée par frittage flash : - 80% en masse de fibres micrométriques de zircone yttriée commercialisées sous la référence ZYBF-5 (CF010) par la société Zircar, et 30 - 20% en masse de particules céramiques nanométriques commercialisées sous la référence Zirconia TZ 6Y par la société Tosoh. 14 Les conditions imposées durant le frittage flash étaient les suivantes : - température de frittage : 1110°C, - temps de palier à la température de frittage : 6 minutes, 5 - pression de compression appliquée durant le frittage : 50 MPa. Il a été constaté qu'un tel matériau présente un comportement beaucoup moins abradable et une usure des sommets d'aubes (voir respectivement figures 8 et 9). Ce comportement s'explique par la teneur 10 trop importante de particules céramiques nanonnétriques (20% en masse) qui affecte négativement l'abradabilité. L'expression « compris(e) REVENDICATIONS1. Procédé de fabrication d'une couche abradabie (12), comprenant les étapes suivantes : - compression d'une composition pulvérulente (30) comprenant au moins des particules céramiques micrométriques ayant un facteur de forme moyen en nombre supérieur ou égal à 3, la teneur massique desdites particules céramiques micrométriques dans la composition pulvérulente étant supérieure ou égale à 85%, et 10 - frittage de la composition pulvérulente ainsi comprimée pour obtenir la couche abradable. 2. Procédé selon la revendication 1, dans lequel la composition pulvérulente (30) comprend en outre des particules céramiques 15 nanométriques ayant un facteur de forme moyen en nombre compris entre 0,7 et 1,3, la teneur massique desdites particules céramiques nanométriques dans la composition pulvérulente étant inférieure ou égale à 15%. 3. Procédé selon la revendication 2, dans lequel la teneur massique desdites particules céramiques nanométriques dans la composition pulvérulente (30) est comprise entre 1% et 100k. 4. Procédé selon la revendication 1, dans lequel la composition pulvérulente (30) est constituée essentiellement par lesdites particules céramiques micrométriques, 5. Procédé selon l'une quelconque des revendications 1 à 4, dans lequel la teneur massique desdites particules céramiques micrométriques 30 dans la composition pulvérulente (30) est supérieure ou égale à 90%. 6. Procédé selon la revendication 1 à 5, dans lequel lesdites particules céramiques micrométriques comprennent au moins des particules aciculaires ayant un facteur de forme moyen en nombre compris 35 entre 3 e 5. 16 7. Procédé selon l'une quelconque des revendications 1 à 6, dans lequel lesdites particules céramiques micrométriques comprennent au moins des particules fibreuses ayant un facteur de forme moyen en nombre strictement supérieur à 5. 8. Procédé selon l'une quelconque des revendications 1 à 7, dans lequel la température imposée durant le frittage, la durée du frittage et la pression de compression appliquées sont choisies de sorte à obtenir un taux de porosité volumique de la couche abradable (12) supérieur ou égal 10 à 20%. 9. Procédé selon l'une quelconque des revendications 1 à 8, dans lequel une pression de compression (PC) comprise entre 12,5 MPa et 100 MPa est appliquée sur la composition pulvérulente (30) durant le frittage. 15 10. Procédé selon l'une quelconque des revendications 1 à 9, dans lequel la durée du frittage est comprise entre 1 minute et 10 minutes. 11. Procédé selon l'une quelconque des revendications 1 à 10, dans 20 lequel la température (Tt) imposée durant le fritcage est comprise entre 900°C et 1150°C. 12. Procédé selon l'une quelconque des revendications 1 à 11, dans lequel la composition pulvérulente (30) est frittée par technique de frittage 25 flash. 13. Procédé de fabrication d'un substrat (10) revêtu par une couche abradable (12), le substrat étant une pièce de turbomachine et le procédé comprenant : 30 - le dépôt de la composition pulvérulente (30) sur une surface (5) du substrat, et - la formation de la couche abradable sur le substrat à partir de la composition pulvérulente ainsi déposée par mise en oeuvre d'un procédé selon l'une quelconque des revendications 1 à 12. 35 17 14. Procédé de fabrication d'un substrat (10) revêtu par une couche abradable (12), le substrat étant une pièce de turbomachine et le procédé comprenant : - la formation de la couche abradable par mise en oeuvre d'un procédé selon l'une quelconque des revendications 1 à 12, - le dépôt de la couche abradable ainsi formée sur une surface (5) du substrat, et - la solidarisation de la couche abradable ainsi déposée à la surface du substrat. 10 15. Procédé selon rune quelconque des revendications 13 ou 14, dans lequel l'une des deux conditions suivantes est vérifiée - le substrat (10) est métallique, et lesdites particules céramiques micrométriques, ainsi que lesdites particules céramiques nanométriques 15 éventuellement présentes, comprennent au moins de la zircone, ou - le substrat (10) est en matériau composite à matrice céramique, et lesdites particules céramiques micrométriques, ainsi que lesdites panicules céramiques nanométrioues éventuellement présentes, sont en silicate de terre rare. 20 16, Procédé selon l'une quelconque des revendications 13 à 15, dans lequel le substrat (10) est un secteur d'anneau de turbine ou de compresseur.